(57)【特許請求の範囲】
【請求項１】
基質と、有機性着色顔料、ジアゾニウム塩およびフィルム−形成性である少なくとも第一の重合体状結合剤を含有するネガ−作用性の感放射線層とを有する記録材料であって、
（ｉ）  有機性の重合体状分散剤が有機性着色顔料の表面上に吸着され、該重合体状分散剤が固定基を有する少なくとも１つのブロックを含有するブロック共重合体であり、そして
（ｉｉ）  有機性着色顔料がさらに第二の重合体状結合剤の中に分散されており、ここで該第一および該第二の重合体状結合剤は同一もしくは相異なっていてもよい
ことを特徴とする記録材料。
【請求項２】
有機性着色顔料がインジゴイドまたはアゾ、ジオキサジン、キナクリドン、フタロシアニン、イソインドリノン、ペリレンもしくはペリノン、金属錯体、アルカリブルーもしくはジケトピロロピロール（ＤＤＰ）顔料である請求項１に記載の記録材料。
【請求項３】
固定基が第一級、第二級もしくは第三級アミン類またはそれらの官能性誘導体である請求項１に記載の記録材料。
【請求項４】
固定基を有する少なくとも１つのブロックが５００〜１００００の分子量Ｍｗを有し且つ全ブロックの合計の分子量Ｍｗが１２００００以下である請求項１〜３のいずれかに記載の記録材料。
【請求項５】
第一の重合体状結合剤が水中に不溶性であるが水性アルカリ中に可溶性または少なくとも膨潤性である請求項１〜４のいずれかに記載の記録材料。
【発明の詳細な説明】
【０００１】
発明の分野
本発明は、基質と、有機性の着色された顔料、ジアゾニウム塩および少なくとも１種のフィルム−形成性の重合体状結合剤を含有するネガ−作用性の感放射線層(radiation-sensitive layer)とを有する記録材料に関する。
発明の背景
このタイプまたは同様なタイプの記録材料は既知である。かくして、ＥＰ−Ａ１５２ ８１９（＝ＵＳ−Ａ ４ ６３１ ２４５）は、記録材料の感光層がジアゾニウム塩重縮合物、カルボキシル基を含有する重合体状結合剤、並びに場合により染料および／または着色された顔料を含有するオフセット印刷版の製造のためのネガ−作用性の記録材料を記載している。例えば、Clariant Deutschland GmbHから品名(R)Renolblau Ｂ２Ｇ−ＨＷとして得られる青色の銅フタロシアニン顔料（(R)Hostapermblau Ｂ２Ｇ）の改質ポリビニルブチラール（(R)Mowital Ｂ３０Ｈ）中のペーストが層を着色するために使用される。しかしながら、この方法で製造される顔料はコーテイング溶液中にゆっくりと且つ限定された程度までしか溶解せず、それが顔料含有量およびその結果としてその後に得られる像コントラストを限定する。混合容器中の撹拌時間を延長することにより、より良好な混合を行うことができるが、比較的大きい溶液バッチの場合には望ましくないスラッジ生成が起きることがある。銅を含有する顔料はさらに、記録材料を像通りの露光後に現像する水性バッチ中での同様に望ましくない銅の富裕化ももたらす。銅フタロシアニン顔料並びにポリビニルブチラール類も水性アルカリ性現像液の中に限定された程度しか溶解しないため、層成分の沈澱が高い現像液充填量の場合にはしばしば生成する。沈澱はそれ自体で現像機の操作並びに現像された版の操作を（再沈澱の生成により）妨害しうる。
【０００２】
ＥＰ−Ａ ７７８ ４９７は、特にオフセット印刷版の製造のために適するネガ−作用性の記録材料に関する。記録材料の感放射線層の未露光部分は中性またはアルカリ性水溶液を使用して除去することができる。層は、予備分散させた顔料、好ましくは予備分散させた銅フタロシアニン顔料、ジアゾニウム化合物または光重合可能な化合物と光開始剤との組み合わせ、並びに水性アルカリ性溶液中に可溶性であるが少なくとも膨潤性である重合体状結合剤を含有する。結合剤は、触媒活性量の第三級アミンの存在下で、ヒドロキシル基を含有する重合体を無水物、例えば無水マレイン酸または無水琥珀酸と反応させることにより製造される。無水物で改質されたポリビニルアセタール類が特に適する結合剤として開示されている。結合剤の酸価は一般的には５〜８０である。結合剤は着色された顔料を分散させるためにも作用する。顔料分散液中で、結合剤含有量は２〜２０重量％である。さらに、顔料分散液は６０〜９６重量％の脂肪族（Ｃ1−Ｃ8）アルコール、（Ｃ1−Ｃ8）アルキレングリコールモノ−もしくはジ−（Ｃ1−Ｃ8）アルキルエーテル（特に１−メトキシプロパン−２−オール）または環式ケトンを含んでなる。予備分散が層中の着色された顔料の含有量を増加させ、それが現像された記録材料中の像コントラストを増加させ、そしてこの方法が像の可視性を改良する。この手段は同時に、未露光部分で像が完全に除去され且つすでに剥離した層成分がその後の印刷中の背景かぶりまたはスカム生成をもたらすであろう再沈着を起こさないことを確実にする。予備分散は一般的にはボールミルの中で行われる。そこでは、相対的に低い沸点を有する有機溶媒（例えば大気圧で１１８〜１１９℃の沸点を有する１−メトキシプロパン−２−オール）が使用される場合には、ミルの充分な冷却が従って必須である。
【０００３】
先行技術で既知である記録材料の上記の欠点を排除するための試みがすでになされていた。かくして、ＥＰ−Ａ ７３８ ９３１は重金属を含まない、特に銅を含まない、予備分散させたフタロシアニン顔料を用いるネガ−作用性層の着色を開示している。予備分散はポリビニルアルコールを用いて水中でカチオン性界面活性剤の存在下で行われる。この方法で、適切な分散液を製造できるが、それらは水性媒体中でのみ使用することができる。このＥＰ−Ａに従う顔料分散液は従って水溶性ジアゾ樹脂またはジアゾニウム塩の他にポリビニルアルコールを結合剤として含有する水性感光性組成物の中で使用される。このようにして製造される層中のポリビニルアルコールの高い含有量は印刷中のインキ許容性に関する問題をしばしば生ずる。さらに、そのような層は印刷中に使用される湿し液に対して充分耐性でないため、比較的少ない印刷回数だけが達成できる。水−不溶性ジアゾまたはジアゾニウム成分および／または水−不溶性重合体状結合剤を含有する感光性混合物では、顔料分散液を実際に使用することができない。
【０００４】
これまでに公開されていないＤＥ−Ａ １９９ １５ ７１７は、着色された顔料分散液を用いることにより上記の問題を実質的に解決しうる記録材料を記載している。有機性の重合体状結合剤中の銅を含まないフタロシアニンはその中に分散される。しかしながら、ここで述べられているかぶりのないことは特にそこに記載された記録材料の着色された顔料粒子の現像可能性が使用される乾燥温度に大きく依存するため現像工程中には限定された程度だけしか確保できないことが見いだされた。これは乾燥中に湿ったフィルムの中で行われる工程による。高い初期乾燥温度では、湿ったフィルムの初期乾燥の動力学が変化するため、異なる形態学的構造を有する層が生成する。特に、着色された顔料粒子はすると乾燥された層の中にもはや均質に分布されず、それは臨界条件（１５秒より短い現像時間、現像中に機械的支持体なし、例えばブラシによる）下では完全にかぶりのない現像はもはや可能でないことを意味する。乾燥工程中のコーテイング溶液中での分散液の不安定性がここでは多分主な原因である。顔料粒子がこの段階で凝集しそしてその後の現像中にもはや完全に除去することができない凝集体を形成しそして次に非像部分でかぶりを生ずることが推定される。
発明の目的
本発明の目的は、着色された顔料分散液で着色されそして像通りの露光およびその後の現像により感放射線層から形成される像が強く着色され且つ高いコントラストにより基質と識別されるネガ−作用性の記録材料を提供することである。特に、非水性のネガ−作用性の感光性組成物を着色された顔料分散液で均質に着色することが可能となるであろう。強い着色を得るためには、分散液はまた短期間で且つ比較的大量で非水性感光性組成物中にも均一に分布されうるであろう。さらに、この分散液は以上に記載されそして高い初期乾燥温度の使用による残存かぶりを包含する問題を解決するであろう。これに関して分散液を改良するための全ての手段は印刷品質に悪影響を与えないであろう。
【０００５】
現像液がすでに記録材料からの層成分でたくさん汚染されている場合でも、着色された顔料は現像液混合物から沈澱したりまたは現像機中でもしくは現像された版上に沈着を生成しないであろう。現像後に、記録材料から得られるオフセット版の印刷部分は極めて明白に見分けられるはずであり、必要に応じて、版を補正することができる。明白な見分け可能性は版を印刷の準備中にスキャナーにより満足のいくようにスキャン可能にするためにも重要である。
発明の要旨
この目的は、顔料に対する親和性を有する基を有する分散液を用いて重合体状の有機結合剤中に予備分散させた着色された顔料の使用により達成される。これらの基により、分散液は各個別カラー顔料粒子の表面上に吸着されそしてその結果として複数の粒子が凝集するのを防止する。このようにして製造される着色された顔料は臨界条件下で実質的により良好に現像することができる記録材料を与える。驚くべきことに、印刷特性、例えばインキ受容性、耐性などに全く悪影響を与えない分散剤を見いだすことができた。
【０００６】
本発明は、従って、基質と、有機性の着色された顔料、ジアゾニウム塩およびフィルム−形成性である第一の重合体状結合剤を含有するネガ−作用性の感放射線層とを有する記録材料であって、この材料が有機性の重合体状分散剤が有機性の着色された顔料の表面上に吸着されること、並びに顔料がそれらと化学的にまたは物理的に永久的に結合しない第二の重合体状結合剤の中にさらに分散されていることを特徴とする記録材料に関する。好ましくは、ここで「分散結合剤」とも称する着色された顔料を分散させるために使用される第二の重合体状結合剤は、第一のフィルム−形成性の重合体状結合剤と同一である。感放射線層は場合により重合可能な単量体またはオリゴマーと光重合可能な開始剤との組み合わせも含有する。好ましい態様では、層はまた透明なスペーサー顔料を含有する。
【０００７】
有機性の着色された顔料の分散は好ましくはそれらを分散剤および該第二の重合体状結合剤と共に有機溶媒中で粉砕することにより行われる。予備条件は、予備分散させるために使用される該第二の重合体状結合剤、着色された顔料、分散剤および第一の重合体状結合剤と称する感光層の結合剤が相容性であることである。これは、これらの物質の溶液が互いに均質に混和性でなければならず且つ沈澱または混濁による非相容性を示さないことを意味する。簡便には、感光層の結合剤を、可能なら、分散液用の結合剤として使用することもできる。
【０００８】
塗料および仕上げ剤用にも既知である全ての従来の物質が使用される有機性の着色された顔料として構造的に適する。選択される顔料はそれらの吸収極大がジアゾ樹脂および光開始剤のものに相当すべきでないという事実により機能的に限定される。少なくとも１００ｎｍのこれらの吸収極大間の距離が好ましい。下記のものが使用可能な顔料の群として挙げられる：インジゴイド類、アゾ、ジオキサジン、キナクリドン、フタロシアニン、イソインドリノン、ペリレン及びペリノン、金属錯体、アルカリブルー及びジケトピロロピロール（ＤＤＰ）顔料。
【０００９】
それらの着色位置（colour location）及び着色強度のため、フタロシアニン顔料が好適である、例えば広く普及しているＣｕフタロシアニン顔料、中央が他の金属原子（Ａｌ、Ｔｉ、など）により置換されたフタロシアニンまたは金属を含まないフタロシアニンそれ自体（＝(R)Heliogenblau Ｄ７４９０、カラーインデックス番号７４ １００；ピグメントブルー１６）。周囲の媒体とのより良好な相容性により分散度を改良する方法で置換されたフタロシアニン類が好ましい。そのようなフタロシアニン類は、例えば、ＷＯ９９／５１６９０に記載されている。
【００１０】
分散された顔料の含有量は、一般的には、各場合とも分散液の合計重量を基準として、２〜２０重量％、好ましくは４〜１２重量％である。
【００１１】
定義によると、分散液は不溶性固相が液体媒体中に微細に分布されて（分散されて）存在する系である。粒子が分散相中に導入されると、分散液の安定性を決める種々の相互作用がそれらの間にある。不安定化部分は主として、粒子の吸引による凝固または凝集をもたらしうるファンデルワールス力による。短い範囲を有する安定化効果は粒子相互間の静電および立体的な相互作用である。一般的には、吸引力が優勢であるため、分散液は分散剤を用いて安定化されなければならない。これが粒子間の反撥力を強め、そしてその結果としてファンデルワールス力による吸引部分を補充するかまたはそれを凌ぐ。
【００１２】
この静電および立体的な安定化に関しては本質的に二つの概念がある。両方の場合とも、分散剤は粒子の表面上に吸着される。一方の場合には、それはイオン系であるため、２つの同一に荷電された粒子は互いに反撥する。立体的な安定化の場合には、重合体は粒子の表面上に吸着される。それらの重合体連鎖が次に分散させようとする粒子の周りに外被（約１０〜１００ｎｍの厚さ）を形成し、それが主としてエントロピー理由のために粒子が凝固するのを防止する。粒子表面の親和性が全くまたはわずかしかない重合体も分散液の安定性に有利な影響を有することも知られている（重合体効果）。これまでに公開されていないＤＥ−Ａ１９９ １５ ７１７に記載されておりそして印刷版コーテイング溶液中で使用できるであろう安定な分散液もこの効果を基にしている。そこでは、分子量が純粋な分散剤には高すぎるために、結合剤（カルボキシル−官能化されたポリビニルブチラール）の吸着効果により分散液が安定化されないかまたは非常に少ない程度だけ安定化される。２００００より大きい分子量を有し且つさらに粒子表面に対する強い親和性も有する化合物は既知のフロキュレーション剤である傾向がある。非常に長い重合体分子の複数の官能基は次に種々の粒子と結合しそしてその結果としてそれらをより大きい不溶性部分中で一緒にする。
【００１３】
ここに記載されている本発明に関して、分散結合剤（以下参照）とこれも同様に重合体である分散剤と識別することが従って重要である。感光層の良好な現像可能性を確保するためには、分散剤は顔料粒子（コーテイングされた印刷版の固相中および現像工程中には層の再溶解上の両方にある）の表面に永久的に結合されていなければならないため、ここでは現像された版上での強い残存かぶりを生ずる顔料粒子の凝集はない。
【００１４】
本発明で記載されている分散液は従って固定基により顔料上に永久的に吸着される分散剤を基にしており、そしてその結果として高い初期乾燥温度と組み合った現像後の強い残存かぶりの上記の問題を回避する（フィルム品質）。
【００１５】
分散剤は一般的には、複数の異なる単量体単位も含有する重合体である。２つもしくはそれ以上の異なる単量体単位の場合には、これらは不規則的に分布されていてもまたは整列されていてもよい。後者の場合はブロック共重合体またはグラフト共重合体を包含する。種々の単量体単位が不規則的に分布されている場合には、共重合体（この場合には、これは２つもしくはそれ以上の異なる単量体単位を有する重合体、すなわち三元共重合体、四元共重合体などを含むものを意味すると理解すべきである）は一般的には１０００〜３００００、好ましくは２０００〜２００００の範囲内の平均分子量Ｍwを有する。３００００より大きい分子量Ｍwを有する重合体は上記の条件下では顔料粒子の凝固をもたらす。ブロック共重合体は好ましくは５００〜１００００の範囲内の分子量Ｍwを有するブロックを含有し、それは顔料に対する親和性のある基を有する単量体単位および顔料に対する親和性を有する該基を有していない少なくとも１つの別のブロックを有する。後者の基は一般的には５００〜１０００００、好ましくは１０００〜２００００の分子量Ｍwを有する。全てのブロックの分子量Ｍwは合わせて好ましくは１２００００より大きくてはならない。
【００１６】
分散剤として適するグラフト共重合体は一般的には約６００〜３０００の分子量Ｍwを有するグラフト化された側鎖を含有する。
【００１７】
分散剤として考えられる重合体は分散溶媒とそして場合により異なるコーテイング溶媒と相容性でなければならない。試験では、分散剤の１０％強度溶液および分散結合剤の混合物は混合後に相分離を受けずまたは沈澱を生じない。
【００１８】
分散剤として適する重合体は好ましくはアミノ基を固定基(anchor group)として含有し、それらは顔料に対する付着に寄与する。アミノ基は第一級、第二級または第三級アミン類であることができる。アミノ基の官能性誘導体も固定基として使用することができる。ここでは、特にアミド類、イミド類、ラクタム類、ウレタン類、ウレア類、ピリジン類および他の窒素複素環（遊離電子対を有する窒素を含有）を使用できる。
【００１９】
顔料表面によっては、他の官能基はそこに永久的に吸着されたままにするのに充分な顔料親和性を有していてもよい。これらの例はカルボキシレート類、ホスホネート類またはスルホネート類（燐または硫黄の他の極性有機誘導体を包含する）である。非常に一般的には、これらはカチオン性またはアニオン性官能基であってよい。分散剤の重合体親構造は、それが分散溶媒およびコーテイング溶媒−これは場合により前者とは異なる−と相容性であるように選択される。各場合とも分散剤および分散結合剤の１０重量％強度溶液が混合される場合には、相分離は起きずそしてさらに沈澱も形成されない。重合体状の親構造は顔料の周りの重合体外被の形成に実質的に寄与する。立体的な安定化に関しては、外被が溶媒媒体中に突出しそしてその結果として顔料の相互凝集を防止する。
【００２０】
重合体親構造は種々の重合体種を起源とすることができる。例えば、下記のものが主な種として挙げられる：ポリオレフィン類、ポリアルキレングリコール類およびそれらから誘導されるエーテル類、ポリアクリレート類、ポリエステル類、ポリアミド類、ポリウレタン類、ポリイミド類、ポリエーテル類、ポリエーテルケトン類、ポリエーテルスルホン類、ノボラック類、ポリウレア類、ポリスルフィド類、ポリ（メタ）アクリル酸類、ポリ（メタ）アクリルアミド類、ポリビニルピロリドン類、ポリビニルカプロラクタム類、ポリビニルイミダゾール類、ポリビニルアルコール類、ポリエチレンイミン類並びに対応する共重合体。表示「共重合体」は２つもしくはそれ以上の異なる単量体単位を有する重合体を意味すると理解すべきである。重合体親構造は所望するなら上記の固定基と事実上組み合わせることができる。
【００２１】
固定基は重合体主要連鎖または側基もしくは側鎖に結合されていてもよい。ランダム、ブロック−形成性または末端基−改質系への別の副分類を次に行うことができる。
【００２２】
最も簡単な場合には、分散剤は固定基を有する単量体単位を含有するランダム共重合体である。この共重合体は、例えば、重縮合または重付加により製造することができる。その例は、メタクリル酸メチル（または他のアクリレート単量体）およびメタクリル酸２−ジメチルアミノエチルの単位を有する共重合体である。固定基を重合体に対して重合体−類似反応により結合させることが全く可能である。この例はメタクリル酸２−ヒドロキシエチル基を含有する重合体中のヒドロキシル基のエーテル化またはエステル化である。そのような親構造を有する分散剤はそれらの固定基を介して顔料粒子の表面に付着し、重合体連鎖の残りは液相中で（不規則的分布による）種々の寸法のループ中に突出しそしてその結果として立体的なスペーサーとして作用する。
【００２３】
立体的なスクリーニングをさらに調節するためには、別の重合体連鎖を現存する親重合体上にグラフト化することができる（グラフト重合体）。そのような重合体は文献には用語「櫛状重合体」としても記載されている。これらの例は、メタクリル酸メチル（または他のアクリレート単量体）、メタクリル酸２−ジメチルアミノエチル、メタクリル酸ラウリルおよびメタクリル酸２−ヒドロキシエチル（ＨＥＭＡ）の単位を有する共重合体である。この共重合体はオリゴマーまたは重合体状連鎖を用いて、例えば末端基がＨＥＭＡに過剰の２,４−ジイソシアン酸トリレン（ＴＤＩ）で結合されている短鎖ポリカプロラクタムによりさらに官能化されてもよい。
【００２４】
重合中により長い側鎖を有する単量体を加えることもできる。この例は、メタクリル酸メチル（または他のアクリレート単量体）、メタクリル酸２−ジメチルアミノエチル、メタクリル酸ラウリルまたはメタクリル酸ポリエチレングリコールの単位を有する共重合体（Ｍn約１０００）である。
【００２５】
固定基が重合体主要連鎖の一部である分散剤も適する。これらの重合体はグラフト化によりさらに改質されていてもよい。この例は、過剰の臭化オクタデシルとの反応によりグラフト化されたポリエチレンイミンまたはハロゲン−置換されたポリプロピレングリコールモノエーテルである。
【００２６】
固体基の不規則的分布を有する上記の分散剤（グラフト化されたタイプを包含する）は一般的には１０００〜３００００、好ましくは２０００〜２００００、の分子量（数平均Ｍn）を有する。一般的には、より大きい分子量を有する重合体はもはや所望する効果を有していない。その代わりに、顔料粒子の凝固が生ずる。
【００２７】
固定基が重合体連鎖上に不規則的に分布されている分散剤の欠点は、固定基が比較的離れておりそして一般原則としてその結果として凝固効果の危険性がある傾向があることである。この危険性は、側基としての固定基を有するブロックおよび固定基を含まないブロックの両方を有しそしてその結果として液相中に突出するブロック共重合体の場合には、もはや存在しない。そのようなブロック共重合体は、例えば、アクリレート単量体の活性アニオン重合により、大きい開始剤の重合により、活性フリーラジカル重合によりまたは末端基で官能化されたブロックの組み合わせ反応により製造することができる。重合体親構造自体は上記の重合体種から選択することができる。固定基を重合体主要連鎖の一部として含有するブロックを有するブロック共重合体がちょうど適する。このタイプのブロック共重合体は、例えばε−カプロラクトンの開環重合、末端基とＴＤＩとの反応およびＴＤＩからの残存イソシアナート基と過剰のトリエチレンテトラミンまたは非分枝鎖状ポリエチレンイミン（約１４個のエチレンイミン単位を有する）との反応により得ることができる。顔料に対する親和性を有する固定基を含有するブロックが分散工程中に顔料表面上に吸着されそしてそこに永久的に固定されて留まるであろうが、そのような基を含まないブロックは分散液の液相中に立体的安定化のために突出しそしてその結果として顔料粒子の凝集を防止する。
【００２８】
ブロック共重合体構造を有する分散剤は必ずしもＡ−Ｂ系（Ａ＝固定基、Ｂ＝固定基を含まないブロック）に限定されない。Ａ−Ｂ−Ａ、Ｂ−Ａ−Ｂ、Ａ−Ｂ−Ａ−Ｂおよびより多数のブロックを有する他の組成も可能である。全てのこれらのブロック共重合体では、ブロックＡは好ましくは約１００〜３０００、好ましくは約２００〜１０００の分子量Ｍnを有し、そして可溶性重合体ブロックＢは約５００〜５００００、好ましくは１０００〜１００００の分子量Ｍnを有する。
【００２９】
極端な場合には、固定ブロックの寸法をそれが数個の固定基だけまたは１個だけの固定基を含有する程度まで減ずることができる。そのような重合体も分散剤として使用することができる。ここでは、可溶性重合体部分は顔料の立体的なスクリーニングを確保しなければならないが同時に顔料の表面上の分散剤重合体の濃度をできるだけ高くするため、それはさらに重要である。このタイプの分散剤は、ε−カプロラクトンの開環重合、末端基とＴＤＩとの反応、その後のＴＤＩ中の残存イソシアナート基とＮ−（２−アミノエチル）モルホリンまたは２−（２−アミノエチル）ピリジンとの反応により製造することができる。
【００３０】
分散剤または異なる分散剤の混合物は一般的には、各場合とも使用される着色された顔料の重量を基準として、５〜５０重量％、好ましくは１０〜３０重量％の量で使用される。
【００３１】
本出願に関連して、化学吸着または物理吸着により着色された顔料に永久的に結合されていない重合体だけを分散結合剤と称する。従って、分散剤の場合にはより大きい分子量を得ることも可能である。結合剤を介して導入される性質は溶液の粘度および分子量による顔料の立体的なスクリーニングに関する方がより多く、そしてその結果として分散液の安定性に対する寄与に関しても程度はより少ない。使用される結合剤の構造は従って大きく変動しうる。一般原則としては、１００００〜１００００００、好ましくは２０００〜５０００００の分子量範囲内にあり且つ分散液用に使用される溶媒中に可溶性である全ての重合体、例えばポリオレフィン類、ポリアルキレングリコール類またはそれらのエーテル類、ポリアクリレート類、ポリエステル類、ポリアミド類、ポリウレタン類、ポリイミド類、ポリエーテル類、ポリエーテルケトン類、ポリエーテルスルホン類、ノボラック類、ポリオール類、ポリウレア類、ポリスルフィド類、ポリカルボン酸類、ポリアクリルアミド類、ポリビニルピロリドン類、ポリビニルカプロラクタム類、ポリビニルイミダゾール類、ポリ酢酸ビニル類並びにそれらの共重合体、が適する。使用に関するそれらの適合性は主として、溶液中並びに層中での不均質性による分離現象がここでは起きてはならないという意味で、分散液中および感光層中で使用される成分との要求される相容性により制限される。感光層中で使用されるフィルム−形成性重合体と構造的に同様な物質が好ましく使用され、同一物質の使用が特に好ましい。
【００３２】
分散結合剤の量は一般的には、分散液の合計重量を基準として、２〜３０重量％、好ましくは５〜２０重量％である。
【００３３】
分散液の製造用には、着色された顔料を最初に分散剤の存在下で予備分散させる。着色された顔料の予備分散は一般的には極性有機溶媒の中で行われる。これらの例は、エチレングリコールモノメチルエーテル、ジエチレングリコールモノメチルエーテル、Ｎ−メチルピロリドン、エチレングリコールモノブチルエーテルアセテートまたはγ−ブチロラクトンである。互いに異なる溶媒のまたは相容性である量の水との混合物を使用することもできる。極性有機溶媒の量は一般的には、着色された顔料分散液の合計重量を基準として、５０〜９６重量％である。分散液用の結合剤を固定状で加えることができるが、好ましくは少量の溶媒中に予備分散させる。可能であるがあまり好ましくない別の態様では、コーテイング溶液の製造中に分散剤を後半でのみ使用することもできる。しかしながら、この場合には、着色された分散液、溶媒および分散添加剤を互いに約１時間にわたり最初に撹拌することが簡便である。
【００３４】
着色された顔料分散液は当業者に既知である一般的な装置を用いて、特にボールミルを用いて、製造することができる。予備分散させた混合物をボールミルの中でガラスビーズまたはセラミックビーズ（粉砕ビーズの直径約１ｍｍ）を用いて粉砕する。粉砕工程が数回繰り返される場合に最適な結果が得られる。透過光顕微鏡下での試験では、３μｍより大きい直径を有する粒子は見られないであろう。着色された顔料分散液の安定性は、それで着色された感放射線混合物が室温で３日間にわたりこの期間中に固体成分の沈澱なしに貯蔵できる場合に、充分である。
【００３５】
着色された顔料分散液はネガ−作用性混合物に、純粋な着色された顔料が各場合ともそこから製造されるネガ−作用性の感放射線層の非揮発性成分の合計重量を基準として約２〜２０重量％、好ましくは３〜１５重量％であるような量で加えられる。
【００３６】
ネガ−作用性の感放射線層中の感放射線成分は好ましくはジアゾニウム塩または重合可能な単量体もしくはオリゴマーと光重合開始剤との組みあわせである。使用されるフィルム−形成性の重合体状結合剤は、そのような混合物中で一般的に普遍的なものである。これらは、水中に不溶性であるが水性アルカリ中に可溶性または少なくとも膨潤性であるものである。特に好ましい態様では、該顔料を分散させるための結合剤はフィルム−形成性の有機結合剤と同一である。
【００３７】
感光性ジアゾニウム塩は好ましくは芳香族ジアゾニウム塩の縮合物である。そのような縮合物は、とりわけ、ＤＥ−Ａ １２ １４ ０８６（＝ＵＳ−Ａ ３ ２３５ ３８４）に開示されている。それらは一般的には、強酸性媒体、好ましくは濃燐酸中での、多核芳香族ジアゾニウム化合物、好ましくは置換されたもしくは未置換のジフェニルアミン−４−ジアゾニウム塩類と活性カルボニル化合物、好ましくはホルムアルデヒドとの縮合により製造される。ＵＳ−Ａ ３ ８６７ １４７および４ ０２１ ２４３は、縮合により形成される単位をさらに含有しており且つジアゾニウム塩基を含まずそして好ましくは芳香族アミン類、フェノール類、フェノールエーテル類、芳香族チオエーテル類、芳香族炭化水素類、芳香族複素環式化合物または有機酸アミド類から誘導される縮合物を記載している。
【００３８】
ジアゾニウム塩重縮合物はそれ故好ましくは、縮合可能なカルボニル化合物から、特にホルムアルデヒドから、誘導される中間員により互いに結合されてている繰り返し単位Ｒ−Ｎ2Ｘを含有し、ここでＲは少なくとも２つのベンゼン環を含有する芳香族基でありそしてＸはアニオンである。ジアゾニウム塩重縮合物は、縮合可能なカルボニル化合物から誘導される中間員、好ましくはメチレン基、により互いに結合されている繰り返し単位Ａ−Ｎ2ＸおよびＢよりなっていてもよく、ここでＡはホルムアルデヒドと縮合可能な芳香族ジアゾニウム化合物の基でありそしてＢはジアゾニウム基を含まないホルムアルデヒドと縮合可能な基、特に芳香族アミン、フェノール、フェノールエーテル、芳香族チオエーテル、芳香族炭化水素、芳香族複素環式化合物または有機酸アミドの基、である。それは縮合可能なカルボニル化合物から誘導される２価の中間員により結合されている繰り返し単位Ａ−Ｎ2ＸおよびＢを有する生成物であってもよい。ジアゾニウム塩単位Ａ−Ｎ2Ｘは好ましくは式
（Ｒ1−Ｒ2−）pＲ3−Ｎ2Ｘ）
［式中、
Ｘはアニオンを示し、
ｐは１〜３の整数を示し、
Ｒ1は活性カルボニル化合物と縮合可能な少なくとも１つの位置を有する芳香族基を示し、
Ｒ2は単結合または基−(ＣＨ2)q−ＮＲ4−、−(ＣＨ2)r−ＮＲ4−、−Ｓ−(ＣＨ2)r−ＮＲ4−、−Ｓ−ＣＨ2−ＣＯ−ＮＲ4−、−Ｏ−Ｒ5−Ｏ−、−Ｏ−、−Ｓ−もしくは−ＣＯ−ＮＲ4−の１つを示し、ここで
ｑは０〜５の数であり、
ｒは２〜５の数であり、
Ｒ4は水素、炭素数１〜５のアルキル基、炭素数７〜１２のアラルキル基または炭素数６〜１２のアリール基でありそして
Ｒ5は炭素数６〜１２のアリーレン基であり、そして
Ｒ3は場合により置換されていてもよい（ｐ＋１）−価のベンゼン基を示す］
の化合物から誘導される。（ｐ＋１）−価のベンゼン基は好ましくは（Ｃ1−Ｃ4）アルコキシまたは（Ｃ1−Ｃ6）アルキル基により置換されている。ｐは好ましくは１であり、それはＲ3が好ましくは場合により置換されていてもよいフェニレン基であることを意味する。アニオンＸは好ましくは、ＥＰ−Ａ ２２４ １６２に記載されているような、クロリド、サルフェートもしくはホスフェートまたは場合により置換されていてもよい炭素数１〜４のアルカンスルホネート、例えばメタンスルホネート、もしくはアミノアルカンスルホネート、である。（Ｃ1−Ｃ4）アルカンスルホネートが置換されている場合には、それは好ましくはアミノまたはアルコキシ基により置換されている。
【００３９】
場合により置換されていてもよいジフェニルアミン−４−ジアゾニウム塩類から、特に３−メトキシジフェニルアミン−４−ジアゾニウム塩類から誘導される縮合物が好ましく、そしてこれらの中では容易に得られるホルムアルデヒドとの縮合物が好ましい。場合により存在する置換基は好ましくは（Ｃ1−Ｃ4）アルコキシまたは（Ｃ1−Ｃ6）アルキル基である。縮合は特に濃硫酸、燐酸またはメタンスルホン酸、特に燐酸、中で行うことができる。後者の場合には、縮合は粗製縮合物として使用することができ、すなわち縮合で得られる燐酸中約５０重量％強度溶液を直接使用することができる。これは、混合物中で縮合物を安定化するために好ましい燐酸がすでにがすでに存在するという利点を有する。硫酸、メタンスルホン酸、パラ−トルエンスルホン酸およびクエン酸も安定化用に適する。過剰の酸がしばしば有利であるため、より多い燐酸を粗製縮合物中に含有されるものの他に加えることさえできる。
【００４０】
特に適するフィルム−形成性結合剤はビニルアルコール単位を有する重合体である。依然として遊離ヒドロキシル基を有するポリビニルアルコール類およびポリビニルアセタール類が特に好ましい。しかしながら、ヒドロキシル基を含有する他の重合体、例えばエポキシ樹脂または（メタ）アクリル酸ヒドロキシアルキル単位を有するホモ−または共重合体も適する。結合剤を本発明の目的のために使用可能にするために、それらは分子内ジーもしくはポリカルボン酸無水物との反応によりアルカリ可溶性にされる。原則的には、脂肪族もしくは脂環式及び芳香族もしくは複素芳香族分子内ジーもしくはポリカルボン酸無水物が適している。（環状）脂肪族ジーもしくはポリカルボン酸無水物の中、無水マレイン酸、無水ジメチルマレイン酸、無水シトラコン酸、無水琥珀酸、無水グルタル酸、無水シクロヘキセン−１,２−ジカルボン酸および無水樟脳酸が挙げられる。特に好ましい芳香族無水物は無水フタル酸または無水トリメリト酸である。しかしながら、無水ナフタレン−２,３−ジカルボン酸または無水ナフタレン−１,８−ジカルボン酸および無水ヘテロ芳香族酸類、例えば無水フラン−またはチオフェン−２,５−ジカルボン酸も適する。無水芳香族カルボン酸類との反応生成物は改良された安定性を有する印刷版を生ずるため、より長い印刷回数を達成することができる。この理由のために、無水芳香族およびヘテロ芳香族カルボン酸類が脂肪族または脂環式のものより好ましい。無水カルボン酸との反応の結果として、分散用に使用される重合体状結合剤は一般的には２０〜２００、好ましくは３０〜１５０、特に好ましくは４０〜１２０の酸価を有し、その平均分子量Ｍwは一般的には１００００〜３０００００、好ましくは２００００〜２０００００である。有機または無機塩基、例えばトリエチルアミンまたは炭酸ナトリウムの存在下におけるヒドロキシル基を含有する重合体状結合剤と無水芳香族ジ−またはポリカルボン酸類との反応を行うことが特に有利であると証明された。
【００４１】
さらに、上記のポリオールをベースとした結合剤を、合計結合剤（Ｐ）を基準として、５０％までの、好ましくは４０％までの範囲内で他のカルボキシル−官能化された重合体と混合することができそして感光層中で使用することができる。これは、酸基を含有する多くの商業的に且つ経済的に入手可能な重合体をそれ故使用できるという特別な利点を有する。特に、下記のもの：アクリル酸、メタクリル酸、イタコン酸、クロトン酸、フマル酸、マレイン酸、無水マレイン酸（これらは場合により対応するモノエステル類に加水分解されてもよい）の単位を有する共重合体、並びにカルボキシル基を有するポリウレタン類、ポリエステル類またはポリエーテル類がここで使用可能な添加剤であるため、分子量および酸価に関する条件は上記のポリオールをベースとした重合体の場合と同じ限度内で一致する。
【００４２】
場合によってのみ存在する重合可能な単量体またはオリゴマーは一般的にはエチレン系不飽和化合物、好ましくはアクリル酸、メタクリル酸、フマル酸またはマレイン酸のエステルまたはアミドである。これらの中では、１つより多い重合可能な二重結合を有する化合物が好ましい。これらは、例えば、該酸類とアルカンジオール類、ポリ−もしくはオリゴエチレングリコール類、ポリ−もしくはオリゴプロピレングリコール類、ポリ−もしくはオリゴブチレングリコール類および他の二官能性の低もしくは高分子量有機ジオール類とのエステル類である。多価アルコール類、例えばグリセロール、トリメチロールエタン、トリメチロールプロパンまたはペンタエリトリトール、イソシアヌル酸、それらのエトキシル化もしくはプロポキシル化された誘導体、およびこれらの化合物の二量体もしくはオリゴマー類のエステル類が特に適する。できるだけ高いエステル化度がこの場合に有利である。アミド類、例えばエチレンジアミンまたはそのオリゴマー類と上記の酸類との反応で明らかに生成する化合物を使用することもできる。重合可能な単量体および／またはオリゴマー類の量は、各場合とも感放射線層の非揮発性成分の合計重量を基準として、約５０〜８０重量％、好ましくは約１０〜６０重量％である。
【００４３】
所望する増感範囲により、種々の物質を活性放射線、特に可視光線または紫外光線の作用下での重合可能な単量体またはオリゴマーの重合を開始させる光重合開始剤として使用された。感光性材料質をオフセット印刷用に一般的な近紫外線範囲（３５０〜４２０ｎｍ）に対して感性がある場合には、使用される光開始剤系は露光を可視分光範囲で、例えばレーザー照射を用いて行う場合に使用されるものとは異なる。
【００４４】
近紫外線範囲で露光される光開始剤は約２５０〜５００ｎｍの範囲内の光を吸収してフリーラジカルを生成すべきである。例はアシロイン類およびそれらの誘導体、例えばベンゾイン、ベンゾインアルキルエーテル類、ビシナルジケトン類およびそれらの誘導体、例えばベンジル、ベンジルアセタール類、例えばベンジルジメチルケタール、フルオレノン類、チオキサントン類、多核キノン類、アクリジン類およびキノキサリン類、並びにさらにトリクロロメチル−ｓ−トリアジン類、２−ハロメチル−４−ビニル[１,３,４]オキサジアゾール誘導体、トリクロロメチル基により置換されたハロオキサゾール類、トリハロメチル基を含有するカルボニルメチレン複素環およびアシルホスフィンオキシド化合物である。光開始剤は互いにまたは共開始剤もしくは活性化剤、例えばミヒラーケトンもしくはその誘導体または２−アルキルアントラキノン、と組み合わせて使用することもできる。特に可視範囲内での露光用に使用される光開始剤の場合には、ＥＰ−Ａ ３６４ ７３５に記載されているように、メタロセン類、光還元性染料、トリハロメチル基を有する光分解可能な化合物並びに場合により他の開始剤および染料成分が一般的に適する。メタロセン成分はチタンまたはジルコニウムの種々に置換されたシクロペンタジエニル錯体からなる。使用される光還元性染料はキサンテン、ベンゾキサンテン、ベンゾチオキサンテン、チアジン、ピロニン、ポルフィリンまたはアクリジン染料であってよい。トリハロメチル共開始剤の場合には、ハロゲンとして臭素または塩素を有する既知のトリアジン誘導体が特に有用であることが証明された。さらに、開始剤は、例えば、近紫外線範囲内の感度を増加させるためにアクリジン、フェナジンまたはキノキサリン誘導体をそして、例えば、可視範囲内の感度を増加させるためにジベンズアラセトン類またはクマリン類を含有する。
【００４５】
光開始剤または開始剤組み合わせの量は一般的には、各場合とも感放射線層の非揮発性成分の合計重量を基準として、約０.１〜１５重量％、好ましくは約０.５〜１０重量％である。
【００４６】
光重合可能な層はさらに、熱重合を抑制するための安定剤、可塑剤、または機械的もしくはリプログラフィ品質を改良するための他の助剤を含有してもよい。一般原則として、加えられる物質は重合用に必要な過剰割合の活性光線を吸収せずそしてその結果として実際の感光度を減じないことを確保すべきである。
【００４７】
真空印刷フレーム中の写真透明ポジと感放射線記録材料との間の空気をより急速にポンプ除去可能にするためには、記録材料の表面を顔料着色するかまたは該表面を艶消し処理することが簡便であることが証明された。顔料着色の方が一般的には艶消し処理より好ましい。顔料着色は０.１〜２０μｍ、好ましくは１.０〜１５μｍの平均粒子寸法を有する水−不溶性の一般的には無機性の粒子を用いて行われる。像通りの露光用に使用される放射線に対して透過性である粒子が特に有利である。これは、例えば、シリカ粒子に適用される。粒子を感放射線層の中にまたは場合によりその上に存在するレリース層の中に加えることができる。顔料着色された表面は一般的には２０〜２５０ｓのベック円滑度(Bekk smoothness)（ＤＩＮ ５３ １０７、方法Ａに従い測定される）を有する。艶消し効果または顔料着色の生成方法並びにそれらに適する物質は（例えばＥＰ−Ａ １ ０３１ ８８１から）当業者に既知である。
【００４８】
混合物を流動性にしてそれを基質材料に適用可能にするために、有機溶媒も簡便に加えられる。例えば、アルコール類、ケトン類、エステル類またはエーテル類が一般的に適する。アルキレングリコール類（特にエチレングリコールおよびプロピレングリコール）、ジアルキレングリコール類またはポリアルキレングリコール類の部分エーテル類またはエーテル−エステル類が特に有利である。ジエチレングリコールモノ（Ｃ1−Ｃ6）アルキルエーテル類、特にジエチレングリコールモノメチルエーテルまたはモノエチルまたはモノブチルエーテル、が例として挙げられる。層の良好な水平化および均一な層表面を得るためには、コーテイング溶媒は好ましくは低沸点（１５０℃より低い、好ましくは５０〜１２０℃の、大気圧における沸点；例：テトラヒドロフラン、エチレングリコールモノメチルエーテル）並びに高沸点（１８０℃より高い大気圧における沸点；例：ジエチレングリコールモノ（Ｃ1−Ｃ6）アルキルエーテル類）の有機溶媒を含んでなる。高沸点溶媒は簡便には着色された顔料の分散で使用されるものと同一である。
【００４９】
適する基質は、金属、プラスチックまたはプラスチック／金属ラミネート（アルミニウム／ポリエステルラミネートが例として挙げられる）のシート、箔または片である。しかしながら、金属基質、特にアルミニウムまたはアルミニウム合金を含んでなるもの、が好ましい。アルミニウム基質は一般的には機械的に、化学的におよび／または電気化学的に粗面化され、必要なら陽極酸化されおよび／または化学的後処理を受ける。場合により塩基性の基（特にアミノ基）を有する単位を含有してもよいホスホン酸、カルボキシル基またはスルホ基を有する重合体または重縮合物がここで例として挙げられる。さらに、シリケート類、ホスフェート類、フルオリド類またはフルオロ錯体が後処理用に適する。複数のこれらの予備処理を組み合わせることも可能である。
【００５０】
とりわけ、ＤＥ−Ａ １００ ２９ １５７に記載されているように、基質に重合体状物質の裏打ちコーテイングを付与することがしばしば有利である。これは特に金属基質、特にアルミニウム基質、に適用される。
【００５１】
感放射線混合物を基質に回転−コーテイングもしくは注ぎによりまたは他の一般的に普遍的な既知の方法により適用することができる。コーテイングを次に例えば強制循環炉の中で乾燥する。乾燥した感放射線層の重量は一般的には０.３〜３.０ｇ／ｍ2、好ましくは０.５〜２.０ｇ／ｍ2、特に好ましくは０.６〜１.６ｇ／ｍ2である。
【００５２】
感放射線記録材料を次に像通りに露光する。感光性成分のタイプにより、紫外線、可視光線または赤外線を使用することができる。一般的には、露光は写真透明ポジを通して行われる。この目的のためには、真空印刷フレーム中で透明ポジを感放射線層上に直接置く。露光前に、写真透明ポジと記録材料との間に残る空気をポンプ除去する。
【００５３】
像通りの露光後に、記録材料をネガ−作用性記録材料用に適する水性アルカリ性溶液で現像する。そのような溶液は既知でありそして、例えば、ＤＥ−Ａ １９７ ５５ ２９５に記載されている。特に適する現像液は水中でアルカリ性である少なくとも１種の化合物、少なくとも１種の乳化剤、少なくとも１種の水−混和性有機溶媒および少なくとも１種の界面活性剤を含有する。アルカリ性化合物は好ましくはアルカノールアミン（特にエタノールアミン、ジ−もしくはトリエタノールアミン、イソプロパノールアミン、ジイソプロパノールアミンまたはトリスヒドロキシメチルアミノメタン）、水酸化物（特にアルカリ金属またはアルカリ土類金属水酸化物）、燐酸塩または炭酸塩（特に炭酸もしくは炭酸水素ナトリウム、カリウムまたはアンモニウム）である。アルカリ性化合物の量は、各場合とも調整済み現像液の合計重量を基準として、一般的には０.１〜２０重量％、特に０.５〜１０重量％である。そのｐＨは一般的には８〜１３、好ましくは８.５〜１１.５である。
【００５４】
乳化剤は一般的には、疎水性ビニル化合物および親水性のエチレン系不飽和カルボン酸の単位を有する共重合体であり、共重合体のカルボキシル基の一部もエステル化されている。乳化剤の量は一般的には０.１〜１０重量％、好ましくは０.２〜８.０重量％、である。
【００５５】
これに関すると、使用される量（約２０重量％まで）で現像液が一般的に貯蔵されるかまたは使用される温度（約０〜６０℃）で水との均一な溶液を形成するこれらの有機溶媒を「水−混和性」と称する。特に適する有機溶媒はアルコール類、例えばベンジルアルコール、エチレングリコールモノフェニルエーテル、１−もしくは２−フェニルエタノール、グリセロールまたはグリセリルアセテート類である。これらの溶媒の量は、各場合とも調整済み現像液の合計重量を基準として、一般的には０.５〜１５.０重量％、特に１.０〜１０.０重量％、特に好ましくは２.０〜６.０重量％である。
【００５６】
界面活性剤の中では、アニオン性界面活性剤が特に適する。さらに、アニオン性と非イオン性または両性界面活性剤との混合物も成功裡に使用することもできる。アニオン性界面活性剤、例えばアルカリ金属オクチルサルフェート類、ドデシルベンゼン−スルホネート類、アルキルフェノールエーテルサルフェート類、ナフタレンスルホネート類、スルホスクシネート類およびアルキルエーテルホスフェート類、が特に有用であることが証明された。非イオン性界面活性剤の起源は、例えば、（Ｃ10−Ｃ18）脂肪アルコールエトキシレート類、ポリエチレングリコール類、エチレンオキシド／プロピレンオキシド（ブロック）共重合体およびアルキルフェノールエトキシレート類よりなる物質種である。界面活性剤の量は、現像液の合計重量を基準として、一般的には０.２〜１２.０重量％、好ましくは０.５〜８.０重量％、特に好ましくは１.０〜６.０重量％である。
【００５７】
現像後に、その後に印刷インキを受容する部分は明らかな可視性および高いコントラストにより基質材料と識別される。（剥き出しの）基質と層部分との間の、シアンフィルターを用いて反射濃度計により測定される、光学濃度における差は一般的には少なくとも０.８である。着色された顔料の顔料着色は現像工程の妨害または印刷回数の減少をもたらさない。高いコントラストのために、このようにして得られる印刷版は必要なら特に容易に補正することができる。版の印刷部分の割合がスキャナーにより特に確実に見分けられるという効果がさらに重要である。２５００００〜３０００００枚の印刷の印刷回数を容易に達成できる印刷版を本発明に従う記録材料から製造することができる。
【００５８】
下記の実施例は本発明を説明することを意図する。ｐｂｗはここでは重量部を表す。百分率は断らない限り重量％である。比較例および比較物質は星印（＊）により示される。
【００５９】
実施例：
実施例で使用されたジアゾニウム塩は各場合とも等量の硫酸３−メトキシジフェニルアミン−４−ジアゾニウムおよび４,４′−ビスメトキシメチルジフェニルエーテルから８５％強度燐酸の中で製造され、メシチレンスルホネートとして単離されたジアゾニウム塩重縮合物であった。
【００６０】
その他に、下記の重合体状結合剤が使用された：
Ｐ１：７１モル％のビニルブチラール単位、２７モル％のビニルアルコール単位および２モル％の酢酸ビニル単位を含有しそしてγ−ブチロラクトンおよびブタノンの混合物（混合比１ｐｂｗ：２ｐｂｗ）の中でトリエチルアミンの存在下で無水ベンゼン−１,２,４−トリカルボン酸（＝無水トリメリト酸）と反応させた約３７０００の平均分子量Ｍwを有するポリビニルブチラール；水中で沈澱した反応生成物は約１００ｍｇのＫＯＨ／ｇの酸価を有していた。
Ｐ２：７１モル％のビニルブチラール単位、２７モル％のビニルアルコール単位および２モル％の酢酸ビニル単位を含有しそしてジエチレングリコールモノメチルエーテル（メチルジグリコール）の中で無水炭酸ナトリウムの存在下で無水フタル酸と反応させた約８００００の平均分子量Ｍwを有するポリビニルブチラール；水中で沈澱した反応生成物は約７０ｍｇのＫＯＨ／ｇの酸価を有していた。Ｐ３：２００００の平均分子量Ｍnおよび２の分散度を有するビニルピロリドン（１９％）、アクリル酸ｔｅｒｔ−ブチル（７３％）およびアクリル酸（８％）の単位よりなる共重合体。この物質の測定された酸価は６５であった。
Ｐ４：下記の性質：Ｍw約１０００００、酸価２００を有するMonsantoからの（ブチルおよびメチルアルコールで）官能化された無水マレイン酸／スチレン共重合体（scripset ５５０）。
【００６１】
下記のものを分散剤（ＤＩＳ）として使用した：
ＤＩＳ１：末端アミノ基官能基を有するエチレングリコール／プロピレングリコール共重合体（Ｍn約３５００）
ＤＩＳ２：メタクリル酸メチル、メタクリル酸２−ヒドロキシエチルおよびメタクリル酸２−ジメチルアミノエチルの単位よりなるランダム共重合体（モル比約０.５：０.４２：０.０８、分子量Ｍn約１００００）
ＤＩＳ３：ＴＤＩ（２,４−ジイソシアン酸トリレン）の単位を介してポリエステルブロックに結合されている、ポリカプロラクトンのブロック（ポリエステル−６）および非分枝鎖状ポリエチレンイミン（約１４のエチレンイミン単位）のブロックを含んでなるブロック共重合体。
【００６２】
顔料：
ＰＧ１：Hostapermblau   Ｂ２Ｇ（ピグメントブルー１５：３、ＣＩ７４１６０、Clariant）
ＰＧ２：Heliogenblau  Ｄ７４９０（ピグメントブルー１６、ＣＩ７４１００、ＢＡＳＦ）
ＰＧ３：Chromophthalblau  Ａ３Ｒ（ピグメントブルー６０、ＣＩ６９８００、Ciba）
ＰＧ４：Paliogenschwarz  Ｓ００８４（ピグメントブラック３１、ＣＩ７１１３２、ＢＡＳＦ）
単量体および開始剤
Ｍ１：６官能性芳香族アクリル酸ウレタン（UCB Radcure からの(R)Ebecryl  ２２０）
Ｍ２：水溶性脂肪族アクリル酸ウレタン（UCB Radcureからの(R) Ebecryl  ２００１）
Ｔ１：２−ベンゾ[１,３]ジオキソール−５−イル−４,６−ビストリクロロメチル[１,３,５]トリアジン
表１に示された着色された顔料分散液を重合体状結合剤を使用して上記の方法で撹拌されたボールミルの中で最初に製造した（ＭＥＫはメチルエチルケトン＝ブタノンを表し、ＮＭＰ＝Ｎ−メチルピロリドンである）。
【００６３】
【表１】
0003989706.tif 000002
【００６４】
次にこのようにして得られた着色された顔料分散液を用いて表２に示されたコーテイング混合物を製造した。混合物を各場合とも少なくとも１時間にわたり充分撹拌した。
【００６５】
【表２】
0003989706.tif 000003
【００６６】
【表３】
0003989706.tif 000004
【００６７】
【表４】
0003989706.tif 000005
【００６８】
表２に挙げられたネガ−作用性混合物を次に３００μｍ厚さのアルミニウム箔に回転−コーテイングにより各々適用し、この箔は予め希硝酸（ＤＩＮ４７６８に従うＲz値：６.０μｍ）の中で粗面化され、希硫酸中で酸洗いされ、陽極酸化され（酸化物重量２.０ｇ／ｍ2）そしてポリビニルホスホン酸を用いて親水性化されていた。乾燥（ａ／１００℃およびｂ／１３０℃で２分間）後に、ネガ−作用性層は１.０ｇ／ｍ2の重量を有していた。
【００６９】
この方法で製造された記録材料を次に写真透明ポジ下で真空印刷フレームの中で紫外線に像通りに露光した（照射エネルギー約４００ｍＪ／ｃｍ2）。それらを次にネガ−作用性印刷版用の市販の水性アルカリ性現像液（アグファ(Agfa)ＥＮ２３２）を用いて現像した。以下の表３は個々の版の特徴を示す。
表３：
浸漬およびハンドシャワーによる洗浄により現像された版および機械的支持体により自由に現像された基質（浸漬時間５および１０秒間）の非像部分中のＬａｂ値間の差から計算された△Ｅ。
【００７０】
【表５】
0003989706.tif 000006